(57)【特許請求の範囲】
【請求項１】
外面に開口する複数の冷却穴と、これらの冷却穴が連通する冷却通路とを有するガスタービンエンジン構成部品に被着物をメッキする方法であって、
前記構成部品の冷却通路の中にマスキング材を注入し、このマスキング材で前記構成部品の複数の冷却穴を充填する工程と、
メッキ媒体中に前記構成部品を浸すことにより前記構成部品の外面を被着物でメッキする工程と、
前記構成部品から前記マスキング材を除去する工程とを備えることを特徴とするタービンエンジン構成部品のメッキ方法。
【請求項２】
前記マスキング材が有機マスキング材であることを特徴とする請求項１記載のタービンエンジン構成部品のメッキ方法。
【請求項３】
前記有機マスキング材が、マスキング材を揮発させるのに有効な温度と時間で前記構成部品を加熱することによって除去されることを特徴とする請求項２記載のタービンエンジン構成部品のメッキ方法。
【請求項４】
前記有機マスキング材がプラスチックであることを特徴とする請求項３記載のタービンエンジン構成部品のメッキ方法。
【請求項５】
前記メッキが電気メッキであることを特徴とする請求項４記載のタービンエンジン構成部品のメッキ方法。
【請求項６】
前記電気メッキによって、被着物として貴金属が加えられることを特徴とする請求項５記載のタービンエンジン構成部品のメッキ方法。
【請求項７】
前記貴金属が白金であることを特徴とする請求項６記載のタービンエンジン構成部品のメッキ方法。
【請求項８】
前記プラスチックがポリウレタンオリゴマー混合物であることを特徴とする請求項７記載のタービンエンジン構成部品のメッキ方法。
【請求項９】
前記プラスチックが注入された後に、該プラスチックが養生硬化されることを特徴とする請求項８記載のタービンエンジン構成部品のメッキ方法。
【請求項１０】
前記構成部品の外側にあるマスキング材がメッキ前に除去されることを特徴とする請求項９記載のタービンエンジン構成部品のメッキ方法。
【請求項１１】
前記白金メッキされた構成部品を加熱し、白金を表面の中に拡散する工程をさらに含むことを特徴とする請求項７記載のタービンエンジン構成部品のメッキ方法。
【請求項１２】
前記マスキング材が、ポリプロピレンとポリウレタンオリゴマー混合物とから成るグループから選択されることを特徴とする請求項２記載のタービンエンジン構成部品のメッキ方法。
【請求項１３】
前記メッキされた構成部品に追加被着物を加える工程をさらに含むことを特徴とする請求項１記載のタービンエンジン構成部品のメッキ方法。
【請求項１４】
前記白金メッキされた構成部品に拡散アルミニド被着物を加える工程をさらに含むことを特徴とする請求項７記載のタービンエンジン構成部品のメッキ方法。
【請求項１５】
前記構成部品が前記マスキング材を注入する前に予熱され、また前記マスキング材が、前記複数の冷却穴を充填するのに有効な圧力下で前記構成部品の冷却通路の中に注入されることを特徴とする請求項３記載のタービンエンジン構成部品のメッキ方法。
【請求項１６】
前記有機マスキング材が、溶剤によって除去されることを特徴とする請求項２記載のタービンエンジン構成部品のメッキ方法。
にする。
【発明の詳細な説明】
【０００１】
【発明の属する技術分野】
本発明は、ガスタービンエンジン構成部品にメッキするための工程に関し、より詳しくはメッキ工程中にガスタービンエンジン構成部品内の冷却穴をマスクしておくタービンエンジン構成部品のメッキ方法に関する。
【０００２】
【従来の技術】
最近のガスタービンエンジンのタービン部分で一般に使用されるブレードとベーンは、通常、ニッケル及びコバルトベースの超合金から造られている。超合金の組成は、一般に、機械的強度と環境劣化（例えば酸化と高温腐食）に対する耐性との望ましい組合せを提供するように適合させられる。被着物は、酸化と高温腐食に対する耐性を高めるために頻繁に使用され、構成部品の交換または修理の必要が生じる前に、このような超合金から造られた構成部品の長期間使用を可能にする。
【０００３】
このような保護被着物は、物品がメッキ媒体の中に浸漬されている場合に、メッキによって通常加えることができる。この被着技術が直面する問題は、望まない領域における被着物の沈積である。米国特許第３，４５１，９０２号に開示されているように、金属面を保護するために重合体の樹脂材料で形成されたフィルムを使用する方法を含み、望ましくない領域における被着を防止するために種々の技術が開発されてきた。米国特許第２，９９９，７７１号、第４，０８９，６８６号、及び第４，２２４，１１８号も参照。
【０００４】
【発明が解決しようとする課題】
ガスタービンエンジンでは、種々の構成部品、特に高温のタービンブレードとベーンは、より高温度でのエンジン作動を許容するために常に空気冷却される。この空気冷却では、ブレードとベーンの中に複雑な空気冷却通路と冷却穴の使用が必要となる。このようなブレードとベーンに保護被着物を加えるとき、被着物が冷却穴通路に入り、空気流に有害な影響を及ぼす傾向がある。この問題は、メッキ工程、例えば白金メッキに観察されてきた。この例では、白金が穴開口部に入って穴開口部の一部を覆い、これによって穴を塞ぎ、そこからの空気流に重大な影響を及ぼす。ある穴は完全に塞がれるのが観察され、一方、他の穴の塞がりでは、空気流に対し１０％から５０％以上も影響がある。
【０００５】
メッキされたブレードの穴塞ぎ問題を解決するため当業者が利用してきた種々の技術には、引き続くメッキを考慮して被着前に穴の開口部をより大きく開ける方法、メッキ終了後に再び穴開けする方法、あるいは、メッキ工程中に穴の中にワイヤを差し込む方法等がある。これらの方法は概して不満足であると考えられるが、これは上記の方法が時間をくい、また概して非効率であるからである。
【０００６】
本発明は上記事情に鑑みてなされたもので、簡略的には、複数の冷却穴をマスキング材で充填すべく構成部品の冷却通路の中にマスキング材を注入する工程と、メッキ媒体中に構成部品を浸すことにより構成部品の外面を被着物でメッキする工程と、構成部品からマスキング材を除去する工程とを備えるような、複数の冷却穴と冷却通路とを有するガスタービンエンジン構成部品に被着物をメッキするための方法を提供するものであり、メッキの際に被着物が冷却穴に入らないよう効率的に複数の冷却穴をマスキングし、冷却空気の流れに有害な影響を及ぼす冷却穴への被着を防止することを目的としている。
【０００７】
【課題を解決するための手段】
請求項１記載の発明は、外面に開口する複数の冷却穴と、これらの冷却穴が連通する冷却通路とを有するガスタービンエンジン構成部品に被着物をメッキする方法であって、前記構成部品の冷却通路の中にマスキング材を注入し、このマスキング材で前記構成部品の複数の冷却穴を充填する工程と、メッキ媒体中に前記構成部品を浸すことにより前記構成部品の外面を被着物でメッキする工程と、前記構成部品から前記マスキング材を除去する工程とを備えることを特徴とする。
【０００８】
請求項２記載の発明は、請求項１記載の発明において、前記マスキング材が有機マスキング材であることを特徴とする。
【０００９】
請求項３記載の発明は、請求項２記載の発明において、前記有機マスキング材が、マスキング材を揮発させるのに有効な温度と時間で前記構成部品を加熱することによって除去されることを特徴とする。
【００１０】
請求項４記載の発明は、請求項３記載の発明において、前記有機マスキング材がプラスチックであることを特徴とする。
【００１１】
請求項５記載の発明は、請求項４記載の発明において、前記メッキが電気メッキであることを特徴とする。
【００１２】
請求項６記載の発明は、請求項５記載の発明において、前記電気メッキによって、被着物として貴金属が加えられることを特徴とする。
【００１３】
請求項７記載の発明は、請求項６記載の発明において、前記貴金属が白金であることを特徴とする。
【００１４】
請求項８記載の発明は、請求項７記載の発明において、前記プラスチックがポリウレタンオリゴマー混合物であることを特徴とする。
【００１５】
請求項９記載の発明は、請求項８記載の発明において、前記プラスチックが注入された後に、該プラスチックが養生硬化されることを特徴とする。
【００１６】
請求項１０記載の発明は、請求項９記載の発明において、前記構成部品の外側にあるマスキング材がメッキ前に除去されることを特徴とする。
【００１７】
請求項１１記載の発明は、請求項７記載の発明において、前記白金メッキされた構成部品を加熱し、白金を表面の中に拡散する工程をさらに含むことを特徴とする。
【００１８】
請求項１２記載の発明は、請求項２記載の発明において、前記マスキング材が、ポリプロピレンとポリウレタンオリゴマー混合物とから成るグループから選択されることを特徴とする。
【００１９】
請求項１３記載の発明は、請求項１記載の発明において、前記メッキされた構成部品に追加被着物を加える工程をさらに含むことを特徴とする。
【００２０】
請求項１４記載の発明は、請求項７記載の発明において、前記白金メッキされた構成部品に拡散アルミニド被着物を加える工程をさらに含むことを特徴とする。
【００２１】
請求項１５記載の発明は、請求項３記載の発明において、前記構成部品が前記マスキング材を注入する前に予熱され、また前記マスキング材が、前記複数の冷却穴を充填するのに有効な圧力下で前記構成部品の冷却通路の中に注入されることを特徴とする。
【００２２】
請求項１６記載の発明は、請求項２記載の発明において、前記有機マスキング材が、溶剤によって除去されることを特徴とする。
【００２３】
すなわち、本発明では、メッキ前にタービンエンジン構成部品の冷却通路の中にマスキング材を注入し、外面に開口する複数の冷却穴をマスキング材で内側から充填する。そして、複数の冷却穴をマスキングした状態で構成部品の外面を被着物でメッキし、メッキ後、構成部品からマスキング材を除去する。
【００２４】
この場合、マスキング材は有機マスキング材であることが望ましく、マスキング材を注入する前に構成部品を予熱し、マスキング材が複数の冷却穴を充填するのに有効な圧力下で構成部品の冷却通路の中に注入する。構成部品の外側にあるマスキング材はメッキ前に除去される。
【００２５】
有機マスキング材としては、ポリプロピレンとポリウレタンオリゴマー混合物とから成るグループから選択されることが望ましく、ポリウレタンオリゴマー混合物等のプラスチックを用いる場合には、プラスチックを注入した後に養生して硬化させることができる。この有機マスキング材は、揮発させるのに有効な温度と時間で構成部品を加熱することによって除去することができ、あるいは、溶剤によって除去することも可能である。
【００２６】
また、メッキとして電気メッキを採用する場合には、被着物として白金などの貴金属を用いることが望ましく、白金メッキされた構成部品を加熱し、白金を表面の中に拡散する工程を追加することが望ましい。さらには、メッキされた構成部品に追加被着物を加えることが望ましく、この追加被着物としては、拡散アルミニド被着物を用いることができる。
【００２７】
【発明の実施の形態】
外面に開口する複数の冷却穴とそれらが連通する冷却通路とを有するガスタービンエンジン構成部品に被着物をメッキするための方法が提供される。このような冷却通路と冷却穴とを有する構成部品は、ブレードとベーンとシュラウドとを含む。
【００２８】
工程の第１のステップは、冷却穴をマスキング材で充填するために構成部品の１つ以上の冷却通路の中にマスキング材を注入する方法を含む。図１と図３に典型的に示すように、ブレード１とベーンのために冷却通路２がアクセスされ、３つの経路を通して注入が実施される。
【００２９】
マスキング材が効率的に冷却穴４を充填するためには、構成部品を予熱し、また冷却穴を充填するのに効果的な圧力下で高温溶融のマスキング材を冷却通路の中に注入することが必要であると思われる。図４及び図５に示すように、マスキング材５が構成部品の表面と面一になるように冷却穴４が充填される。
【００３０】
マスキング材は、マスキング材の充填と、その後の除去を容易にするような有機材料であることが好ましい。マスキング材は、マスキング材が接触する金属面領域への被着をメッキ中に防止するために使用される。また、マスキング材は、構成部品の金属面に有害な反応を及ぼしてはならず、メッキ浴に干渉しないようにしなければならない。
【００３１】
プラスチックは、それらを液体状態で構成部品内に射出成形することができ、次に養生して引き続くメッキ工程のために硬化させることができるという点で、好適である。適切なマスキング材は、ポリプロピレンとポリウレタンオリゴマー混合物とを含む。マスキング材は、金属面に有害な反応を及ぼす可能性があるようなハロゲンを含まないことが好ましい。マスキング材を注入するときには、被着予定の表面の上にマスキング材が存在しないように注意すべきである。構成部品の外側にあるマスキング材は、概してメッキ前に除去される。
【００３２】
マスキング材が冷却穴に注入され、必要に応じて養生されて硬化した後、次に構成部品の外面の保護被着物によるメッキを実施することができる。好適なメッキ工程は、当業者に周知の電気メッキ工程である。電気メッキ工程によって加えられる好適な保護被着物は、白金のような貴金属を含む。メッキ工程中に、冷却穴に注入されるマスキング材を使用することにより、空気流に有害な影響を及ぼす穴への被着が抑制される。
【００３３】
メッキ工程終了後、マスキング材は除去される。好適なマスキング材とその除去のための方法は、有効な時間、高温を加えることによって揮発するマスキング材を含む。使用できる他のマスキング材は、溶剤によって除去されるマスキング材を含む。通常、マスキング材は、１５〜３０分間、約１１００°Ｆから１７００°Ｆで熱処理することによって除去することができる。これらの温度による熱処理は、ガスタービンエンジン構成部品の超合金表面に有害な影響を及ぼさない。
【００３４】
図２に示すように、メッキ中、マスキング材による冷却穴の充填なくしては、外面６と冷却穴の内部通路７との両方に白金がメッキされ、空気流に有害な影響を及ぼす。メッキ中、冷却穴を充填するマスキング材を用いることにより、図６に示すように、外面８のみに白金がメッキされる。
【００３５】
マスキング材除去後は、当業者に一般的であるように、保護被着物例えば白金を構成部品の表面の中に拡散するための拡散熱処理法を含め、構成部品を処理することが可能である。メッキされた構成部品に追加被着物を加える方法を含め、他の操作も適切に実施することができる。被着白金を下地として加えられる好適な追加被着物は拡散アルミニド被着物であり、この被着物は、高温（例えば１５００°Ｆから２０００°Ｆ）での被着物の下地内への拡散を伴う蒸気拡散またはパック拡散（例えばパック拡散浸透）工程によって加えることができる。
【００３６】
【実施例】
［実施例１］
約４００°Ｆの温度及び約１０００ｐｓｉの圧力下で、ポリプロピレンがＣＦ６−８０Ｃ２の第一段ブレード（図３参照）の冷却通路２に３つの経路から注入され、ブレードの冷却穴４に充填される。ブレードの外側の過剰ポリプロピレンは清掃・除去される。ポリプロピレンは、約２００°Ｆ以下に冷却するにつれ固まって硬化する。
【００３７】
次にブレードは、１８０°Ｆで９０分間、白金ジアミンジニトリット溶液を含む電気メッキ浴の中で白金メッキされ、０．０００２〜０．０００４インチの白金厚さが形成される。メッキに続き、１１００°Ｆで３０分間の焼損と、１５０°Ｆで１５分間の水中超音波洗浄と、５分間の水洗浄とによって、プラスチックが揮発される。
【００３８】
白金メッキされた部分は、１８００°Ｆで６時間のパック拡散浸透と拡散とにより白金メッキ面に拡散アルミニド被着物を加えることによってさらに被着され、白金アルミニド保護被着物が形成される。
【００３９】
白金メッキ中の穴塞ぎによる空気流に対する影響は、次の観察によって、冷却穴に注入されたマスキング材有りの場合とマスキング材無しの場合とで測定された。図３に示すタービンブレード１の３つのチャンバ９，１０，１１のそれぞれについて、空気質量流量の平均的な変化が測定され、Ｗａは前縁チャンバ９、Ｗｂは中央チャンバ１０、Ｗｃは後縁チャンバ１１を示す。
【００４０】
マスキング材無しで５つの異なるメッキ及び被着操作を行うよう調整した場合、各チャンバについての空気質量流量の平均的変化は、次に示すようであった。
Ｗａ  −  ４９．３％
Ｗｂ  −  ２７．８％
Ｗｃ  −  ２２．８％
マスキング材を注入したブレードでは、５つの異なるメッキ及び被着操作にわたり、各チャンバについての空気質量流量の平均的変化は、次に示すようであった。
Ｗａ  −  １２．１％
Ｗｂ  −    ８．６％
Ｗｃ  −    ７．７％
【００４１】
かくしてマスクされたタービンブレードは、白金のメッキ及び被着後に、マスキング材を使用しないで白金メッキ及び被着したブレードと比較して空気流の劇的な改善を示した。
【００４２】
［実施例２］
実施例２の工程は、マスキング材としてＵＶ（紫外線）養生可能なウレタンアクリル重合体を使用して繰り返され、このマスキング材は注入後に硬化するまでＵＶ養生され、２５０°Ｆで３０分間熱養生される。
この場合においても、メッキされたタービンブレードは、冷却穴の開口が最小の空気流変化となることを示した。
【００４３】
【発明の効果】
以上説明したように本発明によれば、タービンエンジン構成部品の冷却通路の中にマスキング材を注入してマスキング材で複数の冷却穴を充填した状態でメッキ媒体中に前記構成部品を浸すことにより構成部品の外面を被着物でメッキし、メッキ後、構成部品からマスキング材を除去するため、効率的にマスキングを行って被着物をメッキすることができ、冷却穴へのメッキによる被着を防止することができる。従って、メッキ後のタービンエンジン構成部品において冷却穴の空気の流れを阻害することがなく、高温度でのエンジン作動を可能とすることができる等優れた効果が得られる。
【図面の簡単な説明】
【図１】冷却穴を有する典型的なタービンブレードの説明図
【図２】白金メッキによる絞りを示す冷却穴の拡大断面図
【図３】マスク用プラスチックの流動方向を示すタービンブレードの断面図
【図４】注入されたマスキング材を示す冷却穴の断面図
【図５】マスキング材を示す冷却穴の拡大断面図
【図６】マスキング材による白金メッキ後の絞りの無い冷却穴の断面図
【符号の説明】
１  ブレード
２  冷却通路
４  冷却穴
５  マスキング材
【図１】
0003959161.tif 000002
【図２】
0003959161.tif 000003
【図３】
0003959161.tif 000004
【図４】
0003959161.tif 000005
【図５】
0003959161.tif 000006
【図６】
0003959161.tif 000007